(57)【要約】【課題】耐候性・耐加水分解性、ガスバリア性、耐熱性の３つの性能を兼ね備えた少なくとも１層のフィルムにより太陽電池モジュール用裏面保護シートを構成し、製造が簡単でコストダウンを図る。【解決手段】太陽電池モジュール１の裏面に積層される保護シート６であって、太陽電池モジュール用裏面保護シート６として必要な耐候性、耐加水分解性、ガスバリア性、耐熱性の性能を兼ね備えたセラミックスフィルムを材料として作られている。【選択図】図１
2010135654.tif 000002
【特許請求の範囲】
【請求項１】
太陽電池モジュールの裏面に積層される保護シートであって、耐候性、耐加水分解性、ガスバリア性、耐熱性の性能を兼ね備えたセラミックスフィルムを材料として作られていることを特徴とする太陽電池モジュール用裏面保護シート。
【請求項２】
セラミックスフィルムは天然粘土あるいは合成粘土に含まれる雲母、バーミキュライト、モンモリロナイト、鉄モンモリロナイト、バイデライト、サポナイト、ヘクトライト、スチーブンサイト、ノントロナイトなどの成分の内、少なくとも１種を主要構成成分として粘土結晶を緻密に積層して作られた粘土薄膜からなることを特徴とする請求項１記載の太陽電池モジュール用裏面保護シート。
【請求項３】
セラミックスフィルムの少なくとも片面に耐熱性があり機械的特性に優れた合成樹脂フィルムが貼り合わされていることを特徴とする請求項１または２記載の太陽電池モジュール用裏面保護シート。
【発明の詳細な説明】
【技術分野】
【０００１】
本発明は、太陽電池モジュールの裏面を保護する太陽電池モジュール用裏面保護シートに関するものである。
【背景技術】
【０００２】
従来の太陽電池モジュール用裏面保護シートとしては例えば特許文献１に開示されているように、耐候性・耐加水分解性を有するフィルム基材の少なくとも片面に無機化合物からなる蒸着層を有するガスバリア性フィルムと、前記ガスバリア性フィルムに配置された耐熱性を有するフィルム基材とを有するものが知られている。
【０００３】
つまり、特許文献１に開示されている太陽電池モジュール用裏面保護シートは耐候性・耐加水分解性、ガスバリア性、耐熱性の性能を備えるために３層構造となっている。
【特許文献１】特開２００８−２２７２０３号公報
【発明の開示】
【発明が解決しようとする課題】
【０００４】
上記特許文献１に開示されている従来の太陽電池モジュール用裏面保護シートでは、耐候性・耐加水分解性、ガスバリア性、耐熱性の性能を兼ね備えるために３つの層を備える必要があり、その製造に手間がかかり、コストアップになるという問題があった。
【０００５】
本発明の目的は、このような課題を解決するものであり、耐候性、耐加水分解性、ガスバリア性、耐熱性の全ての性能を兼ね備えた少なくとも１層のフィルムにより太陽電池モジュール用裏面保護シートを構成でき、製造が簡単でコストダウンを図るようにするものである。
【課題を解決するための手段】
【０００６】
本発明の請求項１に記載の太陽電池モジュール用裏面保護シートは、太陽電池モジュールの裏面に積層される保護シートであって、太陽電池モジュール用裏面保護シートとして必要な耐候性、耐加水分解性、ガスバリア性、耐熱性の性能を兼ね備えたセラミックスフィルムを材料として作られていることを特徴とする。
【０００７】
請求項２に記載の太陽電池モジュール用裏面保護シートは、セラミックスフィルムは天然粘土あるいは合成粘土に含まれる雲母、バーミキュライト、モンモリロナイト、鉄モンモリロナイト、バイデライト、サポナイト、ヘクトライト、スチーブンサイト、ノントロナイトなどの成分の内、少なくとも１種を主要構成成分として粘土結晶を緻密に積層して作られた粘土薄膜からなることを特徴とする。
【０００８】
請求項３に記載の太陽電池モジュール用裏面保護シートは、セラミックスフィルムの少なくとも片面に耐熱性があり機械的特性に優れた合成樹脂フィルムが貼り合わされていることを特徴とする。
【発明の効果】
【０００９】
以上のように、本発明の太陽電池モジュール用裏面保護シートは、太陽電池モジュール用裏面保護シートとして必要な耐候性、耐加水分解性、ガスバリア性、耐熱性の性能を兼ね備えた少なくとも１層のフィルムにより太陽電池モジュール用裏面保護シートを構成でき、従来のように特性の異なる複数の層を設ける必要がなく、製造が簡単でコストダウンを図ることができる。また、この太陽電池モジュール用裏面保護シートはセラミックスフィルムから作られているので、太陽電池モジュール用裏面保護シートとして必要な電気絶縁特性をも兼ね備えることになる。さらに、セラミックスフィルムの少なくとも片面に耐熱性があり機械的特性に優れた合成樹脂フィルムが貼り合わされていることにより、太陽電池モジュール用裏面保護シートの損傷を防止することができる。
【発明を実施するための最良の形態】
【００１０】
以下、本発明の実施の形態を、図面を用いて具体的に説明する。
先ず、図１に示す第１の実施の形態について説明すると、１はセルモジュール２と、このセルモジュール２をサンドイッチ状に包むエチレン酢酸ビニル共重合体樹脂（架橋ＥＶＡ樹脂）からなる封止シート３，４とで構成される太陽電池モジュールで、外側に位置する封止シート３には太陽電池モジュール１を外側から保護する強化ガラス板５が積層接合される。また、この太陽電池モジュール１の内側に位置する封止シート４には太陽電池モジュール１を裏側から保護する保護シート６が積層接合される。
【００１１】
保護シート６としては太陽電池モジュール用裏面保護シートとして必要な少なくとも耐候性、耐加水分解性、ガスバリア性、耐熱性の性能を兼ね備えたセラミックスフィルムを材料として作られているシートが使用される。
【００１２】
使用される保護シート６の材料であるセラミックスフィルムは、天然粘土あるいは合成粘土に含まれる雲母、バーミキュライト、モンモリロナイト、鉄モンモリロナイト、バイデライト、サポナイト、ヘクトライト、スチーブンサイト、ノントロナイトなどの成分の内、少なくとも１種を主要構成成分として作られた粘土薄膜〔独立行政法人産業技術総合研究所製クレースト（登録商標）〕が使用される。
【００１３】
この「クレースト」なるセラミックスフィルムは厚さ約１ｎｍの粘土結晶を緻密に積層して作られたもので、具体的には厚さ約１ｎｍ、粒子径〜１μｍ、アスペクト比〜３００程度の天然または合成の膨潤性層状珪酸塩が９０質量％〜と、分子の大きさ〜数ｎｍの天然または合成の低分子・高分子の添加物が〜１０質量％からなる構成が例示される。「クレースト」なるセラミックスフィルムは厚さが１ｍｍ未満と薄く、柔軟性に優れており、１枚でも使用可能であるが、保護シート６として適度な厚みとなるように複数枚積層接合して用いるのが好ましい。
【００１４】
「クレースト」なるセラミックスフィルムを材料に用いて作られた保護シート６の耐候性、耐加水分解性、ガスバリア性、耐熱性については次のとおりであって、保護シート６として必要な全ての特性において満足していることが分かる。
・耐候性      …無機の粘土鉱物からなるので、半永久的に劣化することがない。
・耐加水分解性…粘土鉱物主成分のケイ酸塩は強固な化学結合で結合しており、加水分解                しない。
・ガスバリア性…酸素透過度；１ｍｌ／ｍ２  ・ｄ・ＭＰａ未満（フィルム厚３０μｍの場                合）
・耐熱性      …２５０℃以上
次に、図２に示す第２の実施の形態について説明すると、前記第１の実施の形態では保護シート６として約１ｎｍの粘土結晶を緻密に積層して作られたセラミックスフィルムを１枚用いるかあるいは同セラミックスフィルムを複数枚積層接合してなるものを用いるのであるが、つまりセラミックスフィルムのみで保護シート６を構成するものであるが、第２の実施の形態では上記第１の実施の形態のセラミックスフィルムと同様に「クレースト」なるセラミックスフィルム７を用い、このセラミックスフィルム７の下側、つまり外側に耐熱性があり、引っ張り強度、曲げ応力特性、突き刺し強度などの機械的特性に優れた合成樹脂フィルムとしてポリエチレンテレフタレートフィルム８を接着層９を介して積層接合させ、またセラミックスフィルム７の上側、つまり内側にも同じく耐熱性があり、引っ張り強度、曲げ応力特性、突き刺し強度などの機械的特性に優れた合成樹脂フィルムとしてポリエチレンテレフタレートフィルム１０を接着層１１を介して積層接合させて保護シート６を構成しており、この保護シート６を太陽電池モジュール１の内側に位置する封止シート４に積層接合させるものである。上記した耐熱性があり、機械的特性に優れた合成樹脂フィルムとしては上記のポリエチレンテレフタレートフィルムの他、ポリエチレンナフタレートフィルムやポリフッ化ビニルフィルムなどが挙げられる。
【００１５】
上記の例では耐熱性があり、機械的特性に優れた合成樹脂フィルムはセラミックスフィルム７の両面に積層接合させているが、セラミックスフィルム７の片面のみに積層接合させるようにしても良い。
【００１６】
このように、セラミックスフィルム７に耐熱性があり、機械的特性に優れた合成樹脂フィルム（ポリエチレンテレフタレートフィルム８，１０）が貼り合わされていることにより、セラミックスフィルム７の取り扱い時などにおける引っ張りや折り曲げ、使用環境での熱、使用時における衝撃に耐えることができ、セラミックスフィルム７を保護することができる。
【００１７】
以上述べた２つの実施の形態において、保護シート６に使用されるセラミックスフィルムは何れも約１ｎｍの粘土結晶を緻密に積層して作られたセラミックスフィルムであるが、太陽電池モジュール用裏面保護シートとして必要な耐候性、耐加水分解性、ガスバリア性、耐熱性の性能を兼ね備えたセラミックスフィルムであれば良く、上記の約１ｎｍの粘土結晶を緻密に積層して作られたセラミックスフィルムに限定されるものではない。
【図面の簡単な説明】
【００１８】
【図１】本発明の第１の実施の形態における保護シートを太陽電池モジュールに積層接合した状態を示す概略断面図である。
【図２】本発明の第２の実施の形態における保護シートの概略断面図である。
【符号の説明】
【００１９】
１        太陽電池モジュール
２        セルモジュール
３，４    封止シート
５        強化ガラス板
６        保護シート
７        セラミックスフィルム
８        ポリエチレンテレフタレートフィルム
９        接着層
１０        ポリエチレンテレフタレートフィルム
１１        接着層
【図１】
2010135654.tif 000003
【図２】
2010135654.tif 000004